Brevet FR2985727A1 — publié le 20130719

NOUVEAUX POLYMERES PEIGNES UTILISABLES EN COSMETIQUE ET DETERGENCE La présente invention concerne le secteur technique des polymères de structure "peigne". Plus précisément, l'invention concerne le secteur technique des polymères peignes cationiques ayant des chaines pendantes hydrophiles. Ces polymères peignes trouvent des applications, notamment dans les domaines de la cosmétique et de la détergence. Un polymère "peigne" présente une structure similaire à celle d'un peigne. En d'autres termes, il comporte une chaîne principale sur laquelle sont fixées des chaînes latérales qui peuvent être de nature différente et de longueur variable. Par exemple, ces chaînes latérales peuvent présenter des propriétés hydrophiles et/ou hydrophobes. Elles peuvent notamment être de type éthylène oxyde, propylène oxyde, alkyle, etc..., avec des longueurs de 2 à 500 motifs et de préférence de 5 à 200 motifs dans le cas d'une chaîne pendante de type polyéthylèneoxyde. Les polymères peignes de l'art antérieur comprennent notamment les polymères à base de motifs (méth)acrylate de polyéthylène glycol (PEGMA), et de motifs cationiques. Le document EP372546 décrit des copolymères à base de PEGMA, de monomères de type (méth)acrylamides d'alkyles en C1-C8, et éventuellement des monomères cationiques. Le document JP2002-322219 décrit des polymères contenant des motifs PEGMA en association avec des monomères hydrophobes à base de polypropylène glycol (PPO) ou de polyoxyde de tétraméthylène, et des monomères cationiques. Le document JP2003-055164 décrit des polymères réticulés contenant des motifs du type PEGMA; toutefois, ces polymères sont réticulés rendant ainsi le contrôle de leur synthèse plus délicat. Le document JP2000-302649 décrit aussi une composition capillaire comprenant un polymère à base de monomères cationiques présentant des groupements amines quaternaires, de monomères à groupement polyéther, notamment de type PEG (polyéthylène glycol) ou PPO, et optionnellement de monomères hydrophobes (par exemple méthacrylate de stéaryle). Le document JP07-285831 décrit des compositions capillaires contenant un polymère à 40 base de monomères de type PEGMA associés à des monomères ioniques, cationiques ou amphotères, et des monomères additionnels de type (méth)acrylates d'alkyle en C1- C24, principalement hydrophobes. Les documents EP1769011 et EP1765893 décrivent des polymères constitués majoritairement de motifs cationiques et de motifs PEGMA. Le document W02006/013268 décrit des polymères comprenant au moins un 5 monomère du type (méth)acrylate de PEG associé à un monomère à caractère cationique (cationique, amphotère ou cationique et anionique). Comme déjà indiqué, les domaines d'application des polymères peigne concernent notamment la cosmétique et la détergence. Ils peuvent donc être présents en tant 10 qu'agent conditionneur dans des compositions de produits corporels et capillaires, ou d'agent d'aide à la déposition dans les lessives. Toutefois la présence d'espèces anioniques dans les formulations finales apporte des incompatibilités avec les polymères cationiques. 15 L'incompatibilité entre un polymère cationique et une espèce anionique, du fait de leurs charges opposées, peut se traduire par l'apparition de précipité c'est-à-dire un agrégat insoluble résultant de la coalescence de particules colloïdales en suspension. De manière générale, la formation de précipité est bien entendu contre-indiquée dans 20 les formulations du type shampooing, lessive, ou adoucissant. La Demanderesse a mis au point des polymères permettant notamment de pallier les inconvénients liés aux incompatibilités entre les espèces anioniques et les polymères cationiques. 25 La présente invention concerne ainsi des polymères qui, une fois incorporés dans une composition cosmétique ou détergente, permettent d'éviter la formation de précipités résultant de l'attraction ionique entre deux composés de charges opposées. 30 Le Demandeur a mis en évidence que ce problème technique peut être résolu non seulement en limitant la proportion de monomère(s) cationique(s) dans le polymère à moins de 50% en masse, mais aussi en combinant le(s) monomère(s) cationique(s) avec au moins un monomère présentant une chaîne pendante, permettant ainsi d'ajuster la densité de charge cationique du polymère. 35 La présente invention a donc pour objet un copolymère hydrosoluble à motifs éthyléniques, comprenant, en pourcentage en masse par rapport à la masse totale du copolymère : - 5 à 45% d'au moins un monomère cationique ; 40 - 50 à 95% d'au moins un monomère de formule (I) ; R H2C-C \ (Z)-(CH2CH2O)n R2 dans laquelle : - R1 est un atome d'hydrogène ou un radical méthyle, - Z est le groupement divalent -C(=0)-0-, ou -C(=0)-NH-, - n est un nombre entier compris entre 2 et 200; - R2 est un atome d'hydrogène ou un radical carboné, saturé ou insaturé, éventuellement aromatique, linéaire, ramifié ou cyclique, comprenant 1 à 30 atomes de carbone, comprenant de 0 à 4 hétéroatomes choisis dans le groupe comprenant O, N, et S. De manière avantageuse, n est compris entre 7 et 45. En outre, selon une caractéristique essentielle de l'invention, la cationicité du copolymère est avantageusement comprise entre 0.3 et 2.6 meq/g, préférentiellement entre 0.5 et 1.5 meq/g. Par le terme « hydrosoluble », on désigne un copolymère pouvant être mis en solution aqueuse, à hauteur d'au moins 50 g/L à 25°C, sans laisser subsister de particules insolubles. La cationicité ou densité de charge cationique correspond au nombre d'équivalent cationique par unité de masse. En d'autres termes, dans le cas où le copolymère comprend un monomère cationique A, et un monomère non cationique B, elle est déterminée selon la formule suivante : Cationicité (meq/g) = (1000 x %A) / (%A x MwA + %B x MwB) dans laquelle : - %A représente le pourcentage molaire du monomère cationique A ; - %B représente le pourcentage molaire du monomère non cationique B ; - MwA représente la masse molaire du monomère cationique A ; - MwB représente la masse molaire du monomère non cationique B. La densité de charge cationique dépend donc des proportions de monomères ainsi que de leurs masses molaires respectives. Par conséquent, à ratio de monomères équivalents, deux polymères ne présenteront pas nécessairement la même densité de charge cationique eu égard à la masse molaire de chacun des monomères. Selon un mode de réalisation préféré, dans le monomère de formule (I), R2 est au choix un atome d'hydrogène; un radical benzyle; un radical phényle éventuellement substitué par au moins un alkyle en Ci-C12; un radical alkyle en Ci-C30 linéaire ou ramifié, comprenant éventuellement au moins un groupement cyclique, et éventuellement au moins un groupement aromatique, notamment en Ci-C22, voire en C2-C16, comprenant éventuellement 1 à 4 hétéroatomes choisis parmi O, N et S. On peut notamment citer les radicaux méthyle, éthyle, propyle, benzyle, éthylhexyle, lauryle, stéaryle, béhényle. Parmi les monomères de formule (I) préférés, on peut citer : - le (méth)acrylate de poly(éthylène glycol) dans lequel R1 = H ou CH3 ; Z = C(=0)-0- ; R2 = H ; avec n = 2 à 200 ; - le (méth)acrylate de méthyl-poly(éthylène glycol), aussi appelé (méth)acrylate de méthoxy-poly(éthylèneglycol), dans lequel R1 = H ou CH3 ; Z = C(=0)-0- ; et R2 = CH3 ; avec n = 2 à 200 ; - les (méth)acrylate d'alkyl-poly(éthylène glycol) dans lequel R1 = H ou CH3 ; Z = C(=O)-O- ; et R2 = alkyl en C1-C30 ; avec n = 2 à 200 ; - les (méth)acrylates de phényl-poly(éthylène glycol), aussi appelé (méth)acrylate de poly(éthylène glycol) phényl éther, dans lequel R1 = H ou CH3 ; Z = C(=0)- 0- ; et R2 = phényl e ; avec n = 2 à 200. Les monomères de formule (I) tout particulièrement préférés peuvent être choisis dans le groupe comprenant les (méth)acrylates de poly(éthylène glycol) et les (méth)acrylates de méthyl-poly(éthylène glycol), de préférence ceux ayant une masse molaire compris entre 80 et 8000 g/mol, notamment entre 300 et 2000 g/mol. Parmi les monomères commerciaux, on peut citer : - les méthacrylates de polyéthylène glycol 8000 ou 4000 commercialisés par Monomer & Polymère Dajac laboratories ; - les méthacrylates de poly(éthylène glycol), de masse molaire 5000 g/mol, disponibles chez EVONIK sous la dénomination commerciale VISIOMER® ; - les méthacrylates de hydroxy-poly(éthylène glycol) commercialisés par CLAMANT sous la dénomination commerciale POLYGLYKOL® MA Le ou les monomères cationiques pouvant être utilisés dans le cadre de l'invention peuvent être choisis, notamment parmi les monomères du type acrylamide, acrylique, vinylique, allylique ou maléique possédant une fonction ammonium quaternaire. On peut citer, en particulier et de façon non limitative, l'acrylate de diméthylaminoéthyle (ADAME), et le méthacrylate de diméthylaminoéthyle (MADAME) quaternisés, le chlorure de diméthyldiallylammonium (DADMAC), le chlorure d'acrylamido propyltriméthyl ammonium (APTAC) et le chlorure de methacrylamido propyltrimethyl ammonium (MAPTAC). Selon un mode de réalisation particulier, le copolymère objet de la présente invention comprend également au moins un monomère non ionique distinct de celui correspondant à la formule (I) ci-dessus. De manière avantageuse, ce monomère non ionique additionnel représente moins de 25% en masse du copolymère. Le ou les monomères non ioniques pouvant être utilisés dans le cadre de l'invention peuvent être choisis, notamment, dans le groupe comprenant les monomères vinyliques solubles dans l'eau. Des monomères préférés appartenant à cette classe sont, par exemple, l'acrylamide, le méthacrylamide, le N-isopropylacrylamide, le N,N- diméthylacrylamide et le N-méthylolacrylamide. Egalement, peuvent être utilisés la N- vinylformamide, le N-vinyl acetamide, la N-vinylpyridine et la N-vinylpyrrolidone, l'acryloyl morpholine (ACMO) et la diacétone acrylamide. Un monomère non ionique préféré est l'acrylamide. Selon certains modes de réalisation, en plus des monomères ci-dessus, le(s) copolymères hydrosolubles peuvent également comprendre un ou plusieurs monomères hydrophobes choisis, notamment, parmi les monomère de type acrylamide, acrylique, vinylique, allylique ou maléique possédant une fonction hydrophobe pendante choisis préférentiellement parmi les dérivés de l'acrylamide comme les N- alkylacrylamides, par exemple, le diacétone acrylamide, le N-tert-butylacrylamide, l'octylacrylamide, et les N,N-dialkylacrylamides comme le N,N-dihexylacrylamide et les dérivés d'acide acrylique comme les alkyl acrylates et méthacrylates. Egalement peuvent être utilisés les dérivés de monomères vinyliques comme la Nvinylformamide, le N-vinyl acétamide, la N-vinylpyridine, et le N-vinylimidazole. De manière générale, les polymères de l'invention ne nécessitent pas de développement de procédé de polymérisation particulier. En effet, ils peuvent être obtenus selon toutes les techniques de polymérisation bien connues par l'homme de métier. Il peut notamment s'agir de polymérisation en solution ; polymérisation en gel ; polymérisation par précipitation ; polymérisation en émulsion (aqueuse ou inverse) ; polymérisation en suspension ; ou de polymérisation micellaire. Le polymère peut se présenter sous forme liquide ou solide lorsque sa préparation inclut une étape de séchage tel que le spray drying, le séchage sur tambour ou encore le séchage micro ondes. Comme déjà dit, par rapport aux polymères de l'art antérieur, le polymère mis au point par la Demanderesse présente une compatibilité améliorée avec des espèces anioniques.40 Par le terme « espèces anioniques », on entend tous les éléments macromoléculaires, ayant un caractère anionique, couramment présents dans les formulations de type cosmétique, détergent ou autre. Par conséquent, la présente invention concerne également l'utilisation du copolymère décrit ci-avant dans une formulation cosmétique ou détergente. De manière non limitative, ces espèces ioniques peuvent être : (i) Les tensioactifs anioniques parmi lesquels on peut citer, seuls ou mélangés, les sels (en particulier les sels de métaux alcalins, notamment les sels de sodium, les sels d'ammonium, les sels d'aminés, les sels d'aminoalcools ou les sels de magnésium) des composés suivants : les alkylsulfates, les alkyléthersulfates, les alkylamidoéthersulfates, les alkylarylpolyéthersulfates, les monoglycérides sulfates, les alkylsulfonates, les alkylphosphates, les alkylamidesulfonates, les alkylarylsulfonates, les alpha-oléfine-sulfonates, les paraffinesulfonates, les alkylsulfosuccinates, les alkyléthersulfosuccinates, les alkylamide- sulfosuccinates, les alkylsulfosuccinamates; les alkylsulfoacétates, les alkylétherphosphates, les acylsarcosinates, les acyliséthionates, et les N-acyltaurates. Le radical alkyle ou acyle de tous ces différents composés comporte de préférence de 8 à 24 atomes de carbone, alors que le radical aryle désigne de préférence un groupement phényle ou benzyle. On peut également citer les sels d'acides gras tels que les sels des acides oléique, ricinoléique, palmitique, stéarique, les sels d'acides d'huile de coprah ou d'huile de coprah hydrogénée; les sels d'acyl-lactylates dont le radical acyle comporte 8 à 20 atomes de carbone; les sels d'acides d'alkyl D galactoside uroniques ainsi que les sels d'acides alkyl (C6-C24) éther carboxyliques polyoxyalkylénés, les sels d'acides alkyl(C6-C24)aryl éther carboxyliques polyoxyalkylénés, les sels d'acides alkyl(C6-C24) amido éther carboxyliques polyoxyalkylénés, en particulier ceux comportant de 2 à 50 groupements oxyde d'éthylène, et leurs mélanges. (ii) Les polyelectrolytes anioniques comprenant au moins un monomère présentant une fonctionnalité acrylique, vinylique, maléique, fumarique, ou allylique et contenant un groupe carboxy, phosphonate, sulfonate, ou un autre groupe à charge anionique. Il peut notamment s'agir de : l'acide acrylique, l'acide méthacrylique, l'acide itaconique, l'acide crotonique, l'acide maléique, l'acide fumarique, et les monomères de type acide fort présentant par exemple une fonction de type acide sulfonique ou acide phosphonique tels que l'acide 2-acrylamido-2-méthylpropane sulfonique, l'acide vinylsulfonique, l'acide vinylphosphonique, l'acide allylsulfonique, l'acide allylphosphonique. Il peut également s'agir des polyélectrolytes à base de silicones comprenant un ou des groupes carboxylate, sulfate, sulfonate, phosphate ou phosphonate, ou leurs dérivés. (iii) Les polymères naturels ayant un caractère anionique, pouvant être choisis dans le groupe comprenant les polysaccharides tels que la cellulose, l'amidon, la gomme de guar, la gomme de guar hémicellulose, la gomme arabique, le glucomannane, la gomme de caroube, le pullulane, le curdane, la gomme de xanthane, la gomme de gellane, la gomme de Carraghénane, la gomme de dextrane, la gomme adragante, la gomme de welane, la gomme rhamsane, l'acide hyaluronique, l'inuline, la pectine, la lignine, la chitine, l'alginate, l'agar-agar ou leurs dérivés. L'invention et les avantages qui en découlent ressortiront mieux des figures et exemples suivants donnés afin d'illustrer l'invention et non de manière limitative. EXEMPLES DE REALISATION DE L'INVENTION A/ Préparation des copolymères : 1/ Copolymère DADMAC / PEG 2000 MA (75/25) (Polymère A) Le polymère A comprend 75 mol% de monomère DADMAC et 25 mol% de méthacrylate de polyéthylèneglycol, soit 20 % en masse de DADMAC et 80 % en masse de méthacrylate de polyéthylèneglycol. Dans un réacteur équipé d'un système d'agitation mécanique, d'un condenseur, d'un thermomètre et d'une arrivée d'azote, on charge : 122 g de DADMAC (Flocryl, SNF) 585 g de PEG 2000 MA (Polyglykol® MA 2000, Clariant). Il s'agit d'un méthacrylate de polyéthylèneglycol dont la masse molaire est de 2000 g/mol. 1,75 g d'hypophosphite de sodium 261 g d'eau 0,03 g d'EDTA (éthylène diamine tétraacétique) Le milieu réactionnel est désoxygéné avec un flux d'azote, et chauffé à 80°C. Séparément, on prépare une solution d'initiateur en introduisant 0,35 g de 2,2' azobis(2-amidinopropane) dihydrochloride (V50, Wako) dans 30 g d'eau. Quand la température du milieu a atteint 80°C, on démarre l'ajout progressif de la solution d'initiateur. La solution est ajoutée pendant 180 minutes, puis le milieu est maintenu à 80°C pendant 120 minutes supplémentaires pour compléter la polymérisation. 40 On laisse le mélange revenir à température ambiante, puis on ajuste le pH entre 5 et 7 en utilisant une solution aqueuse de NaOH ou d'acide citrique à 50% en masse. Le produit obtenu est une solution liquide dont la concentration en polymère est de 40% en masse par rapport à la masse de la solution. La solution présente une viscosité de 300 cps (Brookfield LVT, module 3, 30 rpm). Le polymère A présente une structure peigne. Sa densité de charge cationique est de 1,15 meq/g. 2/ Copolymère DADMAC / PEG 2000 MA (98/2) (Polymère B) (ART ANTERIEUR) Le polymère B comprend 98 mol% de monomère DADMAC et 2 mol% de méthacrylate de polyéthylèneglycol, soit 80 % en masse de DADMAC et 20% en masse de méthacrylate de polyéthylèneglycol. En utilisant la même procédure que celle décrite dans l'exemple 1, on prépare un copolymère DADMAC / PEG 2000 MA contenant 2 mol% de PEG 2000 MA. Dans ce cas, les quantités suivantes sont utilisées : 499 g de DADMAC (Flocryl, SNF) 146 g PEG 2000 MA (Polyglykol® MA 2000, Clariant) 3,55 g d'hypophosphite de sodium 315 g d'eau 0,03 g d'EDTA 1,1g de azobis(2-amidinopropane) dihydrochloride (V50, Wako) dans 30 g d'eau Le produit obtenu est un liquide présentant une concentration en polymère de 40% en masse par rapport à la masse du produit, et une viscosité de 1700 cps (Brookfield LVT, module 3, 30 rpm). Le polymère présente une structure peigne. Sa densité de charge cationique est de 4,26 meq/g. 3/ Homopolymère de DADMAC (Polymère C) (ART ANTERIEUR) En utilisant la même procédure que celle décrite dans l'exemple 1, on prépare un homopolymère de DADMAC. Dans ce cas, les quantités suivantes sont utilisées : 625 g de DADMAC (Flocryl, SNF) 4,36 g d'hypophosphite de sodium 339 g d'eau 0,03g d'EDTA 1,34 g de V50 dans 30 g d'eau Le produit obtenu est une solution liquide dont la concentration en polymère est de 40% en masse par rapport à la masse de la solution. La solution présente une viscosité 40 de 200 cps (Brookfield LVT, module 3, 30 rpm). Le polymère B a une structure peigne. Sa densité de charge cationique est de 6,1 meq/g. B/ Etude de la compatibilité entre les polymères et des polyéléctrolytes anioniques Méthode : La compatibilité entre des polymères cationiques et des polyélectrolytes anioniques est évaluée par titration. La méthode suivante est utilisée : - 50 g d'une solution aqueuse à 20% en masse en tensioactif anionique (TEA lauryl sulfate, TEA = triethanol amine) est préparée et mise sous agitation dans un bécher en verre. - sous agitation, on réalise différents ajouts de polymère cationique et on observe l'apparence de la solution ainsi préparée. On détermine la masse maximale de produit cationique que l'on peut ajouter avant apparition d'un précipité ou d'un trouble traduisant la précipitation. La quantité de polymère cationique introduite est alors reliée à une charge cationique apportée dans le système. Résultats : La compatibilité entre les polymères (A, B, C et polyquaternium 7) et le TEA lauryl sulfate (solution à 20% en masse) a été évaluée. Les résultats de la titration sont présentés dans le tableau ci-après : Polymère Densité de charge du polymère re (meq/g) Tensioactif Quantité Apparence Cationicité cationique m'ionique (solution de totale à 20%) polymère (meq) ajoutée (g de polymère sec) Polymère A 1,15 TEA lauryl sulfate 0,45 Solution translucide 0,5 Polymère A 1,15 TEA lauryl sulfate 1,00 Solution translucide 1,2 Polymère A 1,15 TEA lauryl sulfate 2,40 Solution translucide 2,8 Polymère A 1,15 TEA lauryl sulfate 4,80 Solution translucide 5,5 Polymère B 4,26 TEA lauryl sulfate 0,20 Solution translucide 0,9 Polymère B 4,26 TEA lauryl sulfate 0,50 Solution translucide 2,1 Polymère B 4,26 TEA lauryl sulfate 1,00 Léger voile blanchâtre 4,3 Polymère B 4,26 TEA lauryl sulfate 1,30 Léger voile blanchâtre 5,5 Polymère C 6,2 TEA lauryl sulfate 0,20 Particules insolubles 1,2 Polymère C 6,2 TEA lauryl sulfate 0,45 Particules insolubles 2,8 Polymère C 6,2 TEA lauryl sulfate 0,90 Particules insolubles 5,6 Polyquaternium 7* 1,4** TEA lauryl sulfate 1,00 Solution translucide 1,4 Polyquaternium 7* 1,4** TEA lauryl sulfate 1,50 Solution translucide 2,1 Polyquaternium 7* 1,4** TEA lauryl sulfate 2,00 Particules insolubles 2,8 * polyquaternium 7 (Merquat 550, Nalco) : Copolymère DADMAC/AM (30 mol% / 70 mol %), AM = acrylamide ** densité de charge mesurée A cationicité totale équivalente (autour de 5,5, valeur atteinte après addition d'une quantité de polymère variant selon leur nature), les solutions contenant le polymère A selon l'invention, présentent une apparence translucide alors que les solutions comprenant les polymères B et C contiennent des particules de polymères insolubles. Le polyquaternium 7 a une densité de charge comprise dans la fourchette revendiquée. Toutefois après avoir ajouté 2 g de polymère dans la solution il y a apparition de particules insolubles. REVENDICATIONS1. Copolymère hydrosoluble comprenant, en masse par rapport à la masse totale du copolymère : - 5 à 45% d'au moins un monomère cationique ; - 50 à 95% d'au moins un monomère de formule (I) ; H2C= C (Z)-(CH2CH20)7 R2 dans laquelle : R1 est un atome d'hydrogène ou un radical méthyle ; - Z est un groupement divalent -C(=0)-0-, ou -C(=0)-NH- ; n est un nombre entier compris entre 2 et 200 ; R2 est un atome d'hydrogène ou un radical carboné, saturé ou insaturé, éventuellement aromatique, linéaire, ramifié ou cyclique, comprenant de 1 à 30 atomes de carbone, et de 0 à 4 hétéroatomes choisis dans le groupe comprenant O, N, et S; le copolymère présentant une densité de charge cationique comprise entre 0,3 et 2,6 meq/g. 2. Copolymère selon la revendication 1, caractérisé en ce que le copolymère présente une densité de charge cationique comprise entre 0,5 et 1,5 meq/g. 25 3. Copolymère selon l'une des revendications précédentes, caractérisé en ce que le monomère de formule (I) est choisi dans le groupe comprenant : le (méth)acrylate de poly(éthylène glycol) dans lequel R1 = H ou CH3 ; Z = C(=0)-0 ; R2 = H ; n = 2 à 200 ; 30 le (méth)acrylate de méthyl-poly(éthylène glycol), aussi appelé (méth)acrylate de méthoxy-poly(éthylèneglycol), dans lequel R1 = H ou CH3 ; Z = C(=0)-0 ; R2 = CH3 ; n = 2 à 200 ; - les (méth)acrylate d'alkyl-poly(éthylène glycol) dans lequel R1 = H ou CH3 ; Z = C(=0)-0 ; R2 = alkyl en Ci-C313 ; n = 2 à 200; 35 - les (méth)acrylates de phényl-poly(éthylène glycol), aussi appelé (méth)acrylate de poly(éthylène glycol) phényl éther, dans lequel R1 = H ou CH3 ; Z = C(=0)- 0 ; R2 = phényle ; n = 2 à 200. 4. Copolymère selon la revendication 3, caractérisé en ce que le monomère 40 de formule (I) est choisi dans le groupe comprenant les (méth)acrylates de poly(éthylène glycol) et les (méth)acrylates de méthyl-poly(éthylène glycol), présentant une masse molaire comprise entre 80 et 8000 g/mol. 5. Copolymère selon l'une des revendications précédentes, caractérisé en ce que le monomère cationique est choisi dans le groupe comprenant l'acrylate de diméthylaminoéthyl (ADAME), et le méthacrylate de diméthylaminoéthyle (MADAME) quaternisés, le chlorure de diméthyldiallylammonium (DADMAC), le chlorure d'acrylamido propyltriméthyl ammonium (APTAC) et le chlorure de methacrylamido propyltrimethyl ammonium (MAPTAC). 6. Copolymère selon l'une des revendications précédentes, caractérisé en ce que le 10 copolymère comprend en outre au moins un monomère non ionique distinct du monomère de formule (I). 7. Copolymère selon la revendication 6, caractérisé en ce que le monomère non ionique représente moins de 25% en masse du copolymère. 15 8. Copolymère selon la revendication 6, caractérisé en ce que le monomère non ionique est choisi dans le groupe comprenant l'acrylamide et le méthacrylamide, le Ni sopropylacrylamide, le N,N-diméthylacrylamide, le N-méthylolacrylamide, la Nvinylformamide, le N-vinyl acetamide, la N-vinylpyridine, la N-vinylpyrrolidone, 20 l'acryloyl morpholine (ACMO), et la diacétone acrylamide. 9. Utilisation du copolymère objet de l'une des revendications précédentes, dans une formulation cosmétique ou détergente.